КОМПОЗИЦИИ АДГЕЗИВОВ, ОТВЕРЖДАЕМЫЕ ПРИ НИЗКИХ ТЕМПЕРАТУРАХ

1. Отверждаемая композиция адгезива, содержащая:
а. по меньшей мере одну реактивную смолу, содержащую полимеризуемый мономер;
b. по меньшей мере один мономер с функциональной ацетоацетоксигруппой;
с. по меньшей мере один силановый мономер;
d. инициатор свободнорадикальной полимеризации; и
е. ускоритель;
в которой инициатор свободнорадикальной полимеризации представляет собой дибензоилпероксид, и ускоритель выбран из группы, состоящей из N,N-диизопропанол-п-толуидина, N,N-дигидроксиэтил-п-толуидина; N,N-метилгидроксиэтил-п-толуидина и их смесей.
2. Композиция по п.1, отличающаяся тем, что прочность адгезива при 23°C после отверждения при -10°C по сравнению с прочностью адгезива при 23°C после отверждения при 23°C составляет более чем 50%, предпочтительно более чем 60%, более предпочтительно более чем 70% и наиболее предпочтительно более чем 80%.
3. Композиция по п.1, отличающаяся тем, что после отверждения при -10°C адгезив проявляет прочность связывания при 23°C, которая составляет более чем 10 МПа, предпочтительно более чем 12 МПа, более предпочтительно более чем 14 МПа и наиболее предпочтительно более чем 16 МПа.
4. Композиция по п.1, отличающаяся тем, что:
а. реактивная смола выбрана из акрилатных мономеров; аллиловых смол; бисмалеимидных смол; эпоксиакрилатных смол; эпоксиметакрилатных смол; метакрилатных мономеров; фенольных акрилатов; фенольных метакрилатов; смол на основе ненасыщенных сложных полиэфиров; уретанакрилатных смол; уретанметакрилатных смол и смол на основе сложных виниловых эфиров; а также комбинаций любых из вышеуказанных;
b. мономер с функциональной ацетоацетоксигруппой выбран из ацетоацетоксиэтилакрилата; ацетоацетоксиэтилметакрилата, диацетонакриламида; ацетоацетоксивинилового простого эфира; а также комбинаций любых из вышеуказанных; и
с. силановый мономер выбран из метакрилоксипропилтриметоксисилана; метакрилоксипропилметилдиметоксисилана; метакрилоксипропилтриэтоксисилана; акрилоксипропилтриметоксисилана; акрилоксипропилметилдиметоксисилана; акрилоксипропилтриэтоксисилана; винилтриметоксисилана; винилметилдиметоксисилана; винилтриэтоксисилана; а также комбинаций любых из вышеуказанных.
5. Композиция по п.1, дополнительно содержащая:
f. по меньшей мере один реакционноспособный мономер-разбавитель, где мономер-разбавитель выбран из мономеров с одной функциональной группой, мономеров со множеством функциональных групп и комбинаций вышеуказанных; где:
1) мономер с одной функциональной группой выбран из метилметакрилата; изопропилметакрилата; изобутилметакрилата; трет-бутилметакрилата; стеарилметакрилата; 2-феноксиэтилметакрилата; тетрагидрофурфурилметакрилата; глицидилметакрилата; изоборнилметакрилата; гидроксиэтилметакрилата; гидроксипропилметакрилата; гидроксибутилметакрилата; бензилметакрилата; дициклопентилметакрилата; трет-бутилакрилата; стеарилакрилата; 2-феноксиэтилакрилата; тетрагидрофурфурилакрилата; изоборнилакрилата; гидроксибутилметакрилата; бензилакрилата; дициклопентилакрилата; стирола; винилтолуола; метилстирола; аллилглицидилового простого эфира; акриламида; метакриламида; N-метилолакриламида; N-метилолметакриламида; а также комбинаций любых из вышеуказанных; и
2) мономер со множеством функциональных групп выбран из дивинилбензола; аллилметакрилата; аллилциннамата; диметакрилата этиленгликоля; диметакрилата диэтиленгликоля; диметакрилата триэтиленгликоля; диметакрилата дипропиленгликоля; диметакрилата 1,3-бутиленгликоля; диметакрилата 1,4-бутандиола; диметакрилата 1,6-гександиола; диметакрилата неопентилгликоля; диметакрилата циклогександиметанола; дициклопентилдиметакрилата; глицерилтриметакрилата; триметакрилата триметилолпропана; триметакрилата пентаэритрита; тетраметакрилата пентаэритрита; пентаметакрилата дипентаэритрита; диакрилата этиленгликоля; диакрилата диэтиленгликоля; диакрилата триэтиленгликоля; диакрилата дипропиленгликоля; диакрилата 1,3-бутиленгликоля; диакрилата 1,4-бутандиола; диакрилата 1,6-гександиола; диакрилата неопентилгликоля; диакрилата циклогександиметанола; дициклопентилдиакрилата; глицерилтриакрилата; триакрилата триметилолпропана; триакрилата пентаэритрита; тетраакрилата пентаэритрита; пентаакрилата дипентаэритрита; триакрилата трис(2-гидроксиэтил)изоцианурата; алкоксилированных вариантов любых из вышеуказанных; и акрилатов металлов и метакрилатов цинка, магния и кальция, а также комбинаций любых из вышеуказанных.
6. Композиция по п.1, отличающаяся тем, что полимеризуемый мономер представляет собой диметакрилат этоксилированного бисфенола А.
7. Композиция по п.1, отличающаяся тем, что мономер с функциональной ацетоацетоксигруппой представляет собой ацетоацетоксиэтилметакрилат.
8. Композиция по п.1, отличающаяся тем, что силановый мономер представляет собой метакрилоксипропилтриметоксисилан.
9. Композиция по п.1, отличающаяся тем, что дибензоилпероксид не содержит фталатов.
10. Композиция по п.1, отличающаяся тем, что полимеризуемый мономер представляет собой диметакрилат этоксилированного бисфенола А; мономер с функциональной ацетоацетоксигруппой представляет собой ацетоацетоксиэтилметакрилат; силановый мономер представляет собой метакрилоксипропилтриметоксисилан; дибензоилпероксид не содержит фталатов; и ускоритель выбран из группы, состоящей из N,N-диизопропанол-п-толуидина, N,N-дигидроксиэтил-п-толуидина; N,N-метилгидроксиэтил-п-толуидина и их смесей.
11. Отверждаемая композиция адгезива, содержащая:
а. по меньшей мере одну реактивную смолу, содержащую полимеризуемый мономер;
b. по меньшей мере один мономер с функциональной ацетоацетоксигруппой;
с. по меньшей мере один силановый мономер;
d. инициатор свободнорадикальной полимеризации; и
е. ускоритель;
отличающаяся тем, что полимеризуемый мономер представляет собой диметакрилат этоксилированного бисфенола А; мономер с функциональной ацетоацетоксигруппой представляет собой ацетоацетоксиэтилметакрилат; силановый мономер представляет собой метакрилоксипропилтриметоксисилан; инициатор свободнорадикальной полимеризации представляет собой дибензоилпероксид, не содержащий фталатов; и ускоритель выбран из группы, состоящей из N,N-диизопропанол-п-толуидина, N,N-дигидроксиэтил-п-толуидина; N,N-метилгидроксиэтил-п-толуидина и их смесей.
12. Отверждаемая композиция адгезива, содержащая:
а. диметакрилат этоксилированного бисфенола А;
b. ацетоацетоксиэтилметакрилат;
с. метакрилоксипропилтриметоксисилан;
d. дибензоилпероксид, не содержащий фталатов; и
е. ускоритель, выбранный из группы, состоящей из N,N-диизопропанол-п-толуидина, N,N-дигидроксиэтил-п-толуидина; N,N-метилгидроксиэтил-п-толуидина и их смесей.
13. Отверждаемая композиция адгезива, содержащая:
а. диметакрилат этоксилированного бисфенола А;
b. ацетоацетоксиэтилметакрилат;
с. метакрилоксипропилтриметоксисилан;
d. дибензоилпероксид, не содержащий фталатов; и
е. N,N-диизопропанол-п-толуидин.